АДСОРБЕНТ НА ОСНОВЕ ЦЕОЛИТА И ГЛИНЫ С ВЫСОКИМ СОДЕРЖАНИЕМ КРЕМНЕЗЕМА И СПОСОБ ОЧИСТКИ УГЛЕВОДОРОДНОГО СЫРЬЯ, СОДЕРЖАЩЕГО НЕНАСЫЩЕННЫЕ МОЛЕКУЛЫ

1. Адсорбент, содержащий по меньшей мере один цеолит, выбранный из цеолита типа 12 MR, 10 MR и 8 MR и по меньшей мере одно связующее, содержащее глину с величиной массового отношения Si/Al, превышающей 2.
2. Адсорбент по п. 1, в котором адсорбент содержит от 60% масс. до 95% масс. цеолита и от 5% масс. до 40% масс. связующего, содержащего глину с величиной массового отношения Si/Al, превышающей 2.
3. Адсорбент по п. 1 или 2, в котором связующее содержит по меньшей мере 50% масс. глины с величиной массового отношения Si/Al, превышающей 2.
4. Адсорбент по п. 1, в котором связующее содержит глину типа монтмориллонита.
5. Адсорбент по п. 1, в котором цеолит обменивается с катионами элементов, выбранных из щелочных элементов, щелочноземельных элементов, лантанидов или переходных металлов.
6. Адсорбент по п. 1, в котором цеолит выбирают из группы, состоящей из цеолитов AFI, AFR, BEA, EMT, FAU, LTL и MOR.
7. Адсорбент по п. 6, в котором указанный цеолит является цеолитом КХ или NaX.
8. Адсорбент по п. 1, в котором цеолит выбирают из группы, состоящей из цеолитов MFI, EUO, FER, MEL, MTT.
9. Адсорбент по п. 1, в котором цеолит выбирают из группы, состоящей из цеолитов LTA, CHR и ERI.
10. Адсорбент по п. 9, в котором цеолит является цеолитом 3А, 4А или 5А.
11. Адсорбент по п. 1, в котором цеолит содержит кремний и элемент Т, выбранный из группы, состоящей из алюминия, бора, галлия и железа и в котором атомное отношение Si/T цеолита составляет меньше 20.
12. Адсорбент по п. 1, в котором цеолит является цеолитом NaX и связующее состоит из глины типа монтмориллонита.
13. Способ получения адсорбента по пп. 1-12, включающий следующие стадии:
а) смешивают по меньшей мере один цеолит, выбранный из цеолита типа 12 MR, 10 MR и 8 MR, по меньшей мере одно связующее, содержащее глину с массовым отношением Si/Al, превышающим 2, и по меньшей мере один растворитель,
b) формуют смесь, полученную на стадии а),
с) необязательно сушат,
d) подвергают термообработке формованный материал, полученный на стадии b) или с).
14. Способ получения адсорбента по п. 13, в котором:
на стадии а) смешивают от 60% масс до 95% масс. по меньшей мере одного цеолита, выбранного из цеолита типа 12 MR, 10 MR и 8 MR, от 5 до 40% масс. по меньшей мере одного связующего, содержащего глину с массовым отношением Si/Al, превышающим 2, с по меньшей мере одним растворителем.
на стадии b) формуют смесь, полученную на стадии а), путем экструзии,
на стадии с) сушат при температуре от 25 до 200°С и
на стадии d) проводят термообработку при температуре от 150 до 700°С.
15. Способ очистки углеводородного сырья, содержащего ненасыщенные молекулы и по меньшей мере одну примесь, содержащую по меньшей мере один гетероатом, в котором сырье приводят в контакт с адсорбентом по пп. 1-12.